СШИТАЯ ЭЛЕКТРОННЫМ ИЗЛУЧЕНИЕМ КЛЕЯЩАЯ ЛЕНТА ДЛЯ ИЗОЛЯЦИИ ПРОДОЛГОВАТЫХ ИЗДЕЛИЙ, ТАКИХ КАК, В ЧАСТНОСТИ, КАБЕЛЬНЫЕ ОПЛЕТКИ, И ЕЕ ИСПОЛЬЗОВАНИЕ ДЛЯ ИЗОЛЯЦИИ

1. Клеящая лента, в частности для изоляции кабелей, включающая предпочтительно текстильный носитель и чувствительную к давлению клейкую композицию, которая нанесена по меньшей мере на одну сторону носителя и присутствует в форме высушенной и сшитой электронным излучением (EBC) полимерной акрилатной дисперсии, включающая полимеры, которые получают из
a) мономерных акрилатов и, необязательно,
b) этиленовых ненасыщенных сомономеров, которые не представляют собой акрилаты,
где чувствительная к давлению клейкая композиция содержит от 15 до 100 мас.ч. повышающего клейкость вещества (по отношению к массе высушенной полимерной дисперсии).
2. Клеящая лента по п.1, отличающаяся тем, что акрилатная дисперсия включает полимеры, которые получают из
a) более чем 40 мас.% мономерных акрилатов и
b) от 0 до 60 мас.% этиленовых ненасыщенных сомономеров,
где мономерные акрилаты включают моно-, ди- и/или полифункциональные акрилаты и где этиленовые ненасыщенные сомономеры выбраны из этиленсодержащих мономеров, виниловых функциональных мономеров и ненасыщенных углеводородов, содержащих от 3 до 8 атомов углерода.
3. Клеящая лента по п.1 или 2, отличающаяся тем, что акрилатная дисперсия имеет относительное содержание геля, составляющее более чем 40% и определенное методом экстракции в аппарате Сокслета, предпочтительно сшитая электронным излучением акрилатная дисперсия имеет относительное содержание геля, составляющее более чем 45%.
4. Клеящая лента по п.1 или 2, отличающаяся тем, что высушенная полимерная акрилатная дисперсия в чувствительной к давлению клейкой композиции образуется из водной акрилатной дисперсии.
5. Клеящая лента по п.1 или 2, отличающаяся тем, что акрилатная дисперсия включает полимеры, которые получают из
(i) a) мономерных акрилатов, выбранных из составляющих от 0 до 90 мас.% н-бутилакрилата, 2-этилгексилакрилата, 2-этилгексилакрилата и этилакрилата и от 0 до 2 мас.% ди- или полифункционального мономера, особенно предпочтительно от 0 до 1 мас.% ди- или полифункционального мономера,
b) этиленовых ненасыщенных сомономеров в количестве от 10 до 60 мас.%, выбранных по меньшей мере из одного этиленового ненасыщенного монофункционального мономера или смеси их и от 0 до 10 мас.% этиленовых ненасыщенных мономеров, содержащих функциональную группу кислоты или ангидрида кислоты,
или
(ii) a) мономерных акрилатов, выбранных из составляющих от 90 до 99 мас.% н-бутилакрилата и/или 2-этилгексилакрилата и от 0 до 2 мас.% ди- или полифункционального мономера, особенно предпочтительно в количестве от 0 до 1 мас.% ди- или полифункционального мономера,
b) этиленовых ненасыщенных сомономеров в количестве от 10 до 1 мас.%, выбранных по меньшей мере из одного этиленового ненасыщенного монофункционального мономера или смеси их и от 0 до 10 мас.% этиленового ненасыщенного мономера, содержащего функциональную группу кислоты или ангидрида кислоты,
или
4
12
(iii) a) мономерных акрилатов, выбранных из от 30 до 69 мас.%, предпочтительно от 40 до 60 мас.% алкилакрилатного сложного эфира, содержащего C-C-алкильные радикалы,
b) этиленовых ненасыщенных сомономеров в количестве от 5 до 25 мас.%, предпочтительно от 10 до 22 мас.% этилена, от 20 до 55 мас.%, предпочтительно от 28 до 38 мас.% винилацетата и от 0 до 10 мас.% других этиленовых ненасыщенных соединений;
где акрилатная дисперсия получена реакцией мономеров по пп.i, ii и/или iii в условиях эмульсионной полимеризации.
6. Клеящая лента по п.1 или 2, отличающаяся тем, что
1
20
1
10
a) мономерные акрилаты выбраны из алкил(мет)акрилатов, предпочтительно C-C-алкил(мет)акрилатов, C-C-гидроксиалкил(мет)акрилатов, таких как, в частности, гидроксиэтил- или гидроксипропил(мет)акрилат, амидов кислот, таких как акриламид или метакриламид, и смесей двух или более мономеров,
b) мономерные сомономеры выбраны из этилена, ароматических виниловых мономеров, таких как стирол, α-метилстирол и винилтолуол, дивинилбензол, виниловых сложных эфиров карбоновых кислот, содержащих вплоть до 20 атомов углерода, таких как виниллаурат, виниловых простых эфиров спиртов, содержащих вплоть до 10 атомов углерода, таких как винилметиловый эфир или винилизобутиловый эфир, винилгалогенидов, таких как винилхлорид или винилидендихлорид, итаконовой кислоты, малеиновой кислоты, фумаровой кислоты и/или малеинового ангидрида, акрилонитрила и/или метакрилонитрила, ненасыщенных углеводородов, содержащих от 3 до 8 атомов углерода, таких как пропен, бутадиен, изопрен, 1-гексен или 1-октен, и смесей двух или более сомономеров.
7. Клеящая лента по п.1 или 2, отличающаяся тем, что
a) мономерные акрилаты выбраны из акриловой кислоты или метакриловой кислоты, н-бутилакрилата, этилакрилата, такого как 2-этилгексилакрилат, 2-этилгексилакрилат, и смесей двух или более мономеров, и ди- или полифункциональные мономеры выбраны из алкилдиакрилатов, таких как 1,2-этиленгликольдиакрилат, 1,4-бутандиолдиакрилат, 1,6-гександиолдиакрилат, 1,8-октандиолдиакрилат или 1,12-додекандиолдиакрилат, триакрилатов, таких как триметилолпропантриакрилат, и тетраакрилатов, таких как пентаэритриттетраакрилат.
8. Клеящая лента по п.1 или 2, отличающаяся тем, что 20 до 80 мас.ч. повышающего клейкость вещества, предпочтительнее от 30 до 50 мас.ч., вводят в чувствительную к давлению клейкую композицию.
9. Клеящая лента по п.8, отличающаяся тем, что клейкие полимеры, у которых температура размягчения превышает 80°C при измерении в соответствии со стандартом ASTM E28-99 (2009), предпочтительно полимеры на основе терпенфенолов и/или сложных эфиров канифоли, у которых температура размягчения превышает 90°C при измерении в соответствии со стандартом ASTM E28-99 (2009), используют в качестве повышающих клейкость веществ.
10. Клеящая лента по любому из пп.1, 2 или 9, отличающаяся тем, что температура стеклования чувствительной к давлению клейкой композиции составляет менее 15°C (при определении методом дифференциальной сканирующей калориметрии (ДСК) в соответствии со стандартом DIN 53 765 при скорости нагревания 10 К/мин).
2
11. Клеящая лента по любому из пп.1, 2 или 9, отличающаяся тем, что у чувствительной к давлению клейкой композиции в соответствии со стандартом ASTM D3330 адгезионная прочность на стали составляет по меньшей мере 5,6 Н/см (при поверхностной плотности чувствительной к давлению клейкой композиции, составляющей менее чем 90 г/м на сложнополиэфирном тканом материале в качестве носителя).
12. Клеящая лента по любому из пп.1, 2 или 9, отличающаяся тем, что носитель представляет собой текстильный носитель, предпочтительно тканый материал, в частности сложнополиэфирный тканый материал, нетканый или трикотажный материал.
2
2
2
13. Клеящая лента по любому из пп.1, 2 или 9, отличающаяся тем, что у носителя поверхностная плотность составляет от 30 до 250 г/м, предпочтительно от 50 до 200 г/м, особенно предпочтительно от 60 до 150 г/м.
14. Клеящая лента по любому из пп.1, 2 или 9, отличающаяся тем, что значение TFT (время начала отслаивания) после сшивания электронным излучением составляет более чем 1000 минут, предпочтительно более чем 2000 минут, особенно предпочтительно более чем 2500 минут.
15. Клеящая лента по любому из пп.1, 2 или 9, отличающаяся тем, что значение TFT (время начала отслаивания) после сшивания электронным излучением более чем в два раза превышает значение TFT до сшивания электронным излучением (EBC).
16. Клеящая лента по любому из пп.1, 2 или 9, отличающаяся тем, что вязкость чувствительной к давлению клейкой композиции остается практически неизменной при сшивании электронным излучением (EBC), или сшивание электронным излучением полимеров происходит, в основном, внутри полимерных шариков, причем молекулярная масса полимеров в полимерных шариках увеличена по сравнению с необлученными полимерными шариками, и, в частности, сшивание электронным излучением полимеров между полимерными шариками происходит в меньшей степени по сравнению со сшиванием электронным излучением внутри полимерных шариков.
17. Способ получения клеящей ленты, в частности для изоляции кабелей, из текстильного носителя и чувствительной к давлению клейкой композиции, которая нанесена по меньшей мере на одну сторону носителя, в частности, по любому из пп.1-16, в котором
- чувствительная к давлению клейкая композиция нанесена по меньшей мере на одну сторону текстильного носителя,
- чувствительная к давлению клейкая композиция необязательно является высушенной,
- чувствительная к давлению клейкая композиция сшита электронным излучением,
где носитель предпочтительно находится на стороне чувствительной к давлению клейкой композиции, расположенной дальше от источника электронного излучения,
где чувствительная к давлению клейкая композиция включает полимерную акрилатную дисперсию и от 15 до 100 массовых частей повышающего клейкость вещества (по отношению к массе высушенной полимерной дисперсии).
18. Способ по п.17, отличающийся тем, что сшивание электронным излучением (EBC) осуществляют, используя дозу, составляющую от 0,001 до 80 кГр, предпочтительно от 5 до 80 кГр, особенно предпочтительно от 10 до 50 кГр.
19. Способ по п.17 или 18, отличающийся тем, что текстильный носитель представляет собой плоский текстильный носитель, предпочтительно тканый материал, предпочтительно сложнополиэфирный тканый материал, нетканый или трикотажный материал.
2
2
2
20. Способ по п.17 или 18, отличающийся тем, что носитель имеет поверхностную плотность, составляющую от 30 до 250 г/м, предпочтительно от 50 до 200 г/м, особенно предпочтительно от 60 до 150 г/м.
21. Способ по п.17 или 18, отличающийся тем, что чувствительная к давлению клейкая композиция представляет собой водную акрилатную дисперсию, в частности акрилатную дисперсию, изготовленную способом эмульсионной полимеризации.
22. Способ по п.17 или 18, отличающийся тем, что на сторону чувствительной к давлению клейкой композиции, обращенную от материала носителя, воздействует сшивающее электронное излучение (EBC), причем его доза составляет, в частности, от 5 до 50 кГр, в том числе от 5 до 45 кГр.
23. Способ по п.17 или 18, отличающийся тем, что в чувствительную к давлению клейкую композицию вводят реологические добавки.
24. Клеящая лента, получаемая способом по любому из пп.17-23.
25. Клеящая лента по п.24, отличающаяся тем, что она включает чувствительную к давлению клейкую композицию, которая сшита электронным излучением (EBC) и содержит акрилатную дисперсию и повышающее клейкость вещество, где клеящая лента имеет значение TFT, составляющее более чем 1500 минут, предпочтительно более чем 2000 минут.
26. Применение электронного излучения для сшивания чувствительных к давлению клейких композиций, включающих акрилатные дисперсии на носителях клеящих лент, в частности клеящих лент, которые являются подходящими для изоляции кабелей.
27. Применение сшитых электронным излучением (EBC) клеящих лент по любому из пп.1-16 или 24 или клеящих лент, изготовленных способом по любому из пп.17-23, для изоляции кабелей, в частности кабелей, на которые воздействует повышенная температура и/или влажность.
28. Применение клеящей ленты по меньшей мере по одному из пп.1-16 или 24 или клеящей ленты, изготовленной способом по любому из пп.17-23, для изоляции продолговатых изделий, где клеящей лентой обертывают продолговатые изделия по спиральной линии, в частности, продолговатые изделия обертывают лентой в аксиальном направлении.
29. Продолговатые изделия, такие как, в частности, кабельная оплетка, изолированная клеящей лентой по любому из пп.1-24.